(57)【要約】  白色ＬＥＤをバックライト光源とした場合に、高輝度であり、且つ視認性にも優れるカラーフィルタを提供する。  本発明のカラーフィルタは、赤色画素、緑色画素及び青色画素を有するカラーフィルタと、その背面側に配置されたバックライト光源を備える液晶表示素子に用いられるカラーフィルタであって、赤色画素が（１）Ｃ．Ｉ．ピグメントレッド２４２と、（２）Ｃ．Ｉ．ピグメントレッド１７７及びＣ．Ｉ．ピグメントレッド２５４よりなる群から選ばれる少なくとも１種とを含み、バックライト光源が白色ＬＥＤであることを特徴とする。【特許請求の範囲】
【請求項１】
赤色画素、緑色画素及び青色画素を有するカラーフィルタと、その背面側に配置されたバックライト光源を備える液晶表示素子に用いられるカラーフィルタであって、
前記赤色画素が（１）Ｃ．Ｉ．ピグメントレッド２４２と、（２）Ｃ．Ｉ．ピグメントレッド１７７及びＣ．Ｉ．ピグメントレッド２５４よりなる群から選ばれる少なくとも１種とを含み、
前記バックライト光源が白色ＬＥＤであることを特徴とするカラーフィルタ。
【請求項２】
前記緑色画素がＣ．Ｉ．ピグメントグリーン５８を含有する、請求項１記載のカラーフィルタ。
【請求項３】
前記緑色画素が更に下記式（Ｉ）で表される化合物又はその互変異性体であるホストと、下記式（II）で表されるゲストからなる包接化合物を含有する、請求項２に記載のカラーフィルタ。
【化１】
2011105227.tif 000008
【化２】
2011105227.tif 000009
（式（ＩＩ）において、Ｒa〜Ｒcは、相互に独立に、水素原子、又は水酸基が置換していてもよい炭素数１〜４のアルキル基を示す。）
【請求項４】
前記青色画素がＣ．Ｉ．ピグメントブルー１５：６を含有する、請求項１〜３のいずれか１項に記載のカラーフィルタ。
【請求項５】
前記青色画素が更に脂環式炭化水素基を有するバインダー樹脂を含有する、請求項４に記載のカラーフィルタ。
【請求項６】
前記白色ＬＥＤは、青色ＬＥＤ由来の最大発光ピークと、５００〜７００ｎｍの波長帯域に前記最大発光ピークより強度の弱い１又は２以上の極大発光ピークとを有する発光スペクトルを示すものである、請求項１〜５のいずれか１項に記載のカラーフィルタ。
【請求項７】
請求項１〜６のいずれか１項に記載のカラーフィルタと、その背面側にバックライト光源としての白色ＬＥＤを具備するカラー液晶表示素子。
【発明の詳細な説明】
【技術分野】
【０００１】
本発明は、特定の有機顔料を含有する赤色画素を備えてなるカラーフィルタ、及びこれを具備するカラー液晶表示素子に関する。
【背景技術】
【０００２】
近年、カラー液晶表示素子は、低消費電力、省スペース等の利点から、パーソナルコンピューター（ＰＣ）のモニター、携帯電話のディスプレイ、ノート型ＰＣ、携帯情報端末、テレビ等の様々な用途で使用されている。【０００３】
カラー液晶表示素子に具備されているバックライトの光源としては、従来、冷陰極蛍光管（ＣＣＦＬ：Ｃｏｌｄ  Ｃａｔｈｏｄｅ  Ｆｌｕｏｒｅｓｃｅｎｔ  Ｌａｍｐ）が用いられてきたが、近年の環境保護及び省エネルギーに対する世界的な要請から、ＣＣＦＬよりも小型で軽量であり、消費電力も低く、しかも水銀フリーな白色ＬＥＤが注目されている。例えば、特許文献１には、白色ＬＥＤを光源に用いた液晶表示装置に適したカラーフィルタとして、Ｃ．Ｉ．ピグメントレッド１７７やＣ．Ｉ．ピグメントレッド２５４を含有する赤色画素を備えるカラーフィルタが提案されている。
【先行技術文献】
【特許文献】
【０００４】
【特許文献１】国際公開第２００７／１０２３８６号パンフレット
【発明の概要】
【発明が解決しようとする課題】
【０００５】
しかしながら、かかる赤色画素では、高い輝度（Ｙ値）を得るために、印加電力を高くしなければならず、低消費電力という白色ＬＥＤの利点を十分に生かすことができていなかった。また、コントラスト比という点においても、Ｃ．Ｉ．ピグメントレッド２５４等を含有する従来の赤色画素では不十分であり、赤色画素のコントラスト比が青色画素のコントラスト比に比べて低いと、黒色表示部が赤味を帯びてしまうという問題があった。一方、逆に赤色画素のコントラスト比が青色画素のコントラスト比に比べて高すぎると、黒色表示部が青味を帯びてしまうという問題もあった。【０００６】
本発明は以上のような実情に鑑みてなされたものであり、その課題は、白色ＬＥＤをバックライト光源とした場合に、高輝度であり、且つ視認性にも優れるカラーフィルタを提供することにある。
【課題を解決するための手段】
【０００７】
本発明者らは、鋭意検討の結果、カラーフィルタの赤色画素にＣ．Ｉ．ピグメントレッド１７７及びＣ．Ｉ．ピグメントレッド２５４よりなる群から選ばれる少なくとも１種に加えて、Ｃ．Ｉ．ピグメントレッド２４２を含有せしめることにより、上記課題を解決できることを見出し、本発明を完成するに至った。【０００８】
すなわち、本発明は、赤色画素、緑色画素及び青色画素を有するカラーフィルタと、その背面側に配置されたバックライト光源を備える液晶表示素子に用いられるカラーフィルタであって、
赤色画素が（１）Ｃ．Ｉ．ピグメントレッド２４２と、（２）Ｃ．Ｉ．ピグメントレッド１７７及びＣ．Ｉ．ピグメントレッド２５４よりなる群から選ばれる少なくとも１種とを含み、
バックライト光源が白色ＬＥＤであることを特徴とするカラーフィルタを提供するものである。【０００９】
また、本発明は、上記カラーフィルタと、その背面側にバックライト光源としての白色ＬＥＤを具備するカラー液晶表示素子をも提供するものである。
【発明の効果】
【００１０】
本発明のカラーフィルタは、白色ＬＥＤをバックライト光源とした場合に、高輝度であり、且つ視認性にも優れる。
したがって、本発明のカラーフィルタは、ＰＣのモニター、携帯電話のディスプレイ、ノート型ＰＣ、携帯情報端末、テレビ等の各種の液晶表示素子に極めて好適に使用することができる。これにより、これらの液晶表示素子の省エネルギー化が実現される。
【図面の簡単な説明】
【００１１】
【図１】青色ＬＥＤとＹＡＧ蛍光体からの発光の混色により白色光を生成する白色ＬＥＤの発光特性の一例を示す図である。
【図２】青色ＬＥＤと赤色発光蛍光体と緑色発光蛍光体からの発光の混色により白色光を生成する白色ＬＥＤの発光特性の一例を示す図である。
【発明を実施するための形態】
【００１２】
以下、本発明について詳細に説明する。
カラーフィルタ
本発明のカラーフィルタは赤色画素、緑色画素及び青色画素を備えるものであるが、これらの着色画素に加えて、第４や第５の着色画素を有することもできる。例えば、特表２００５−５２３４６５号公報などに開示されているように、赤色、緑色及び青色の三原色の画素に加え、表色範囲を広げるための第４の画素（黄色画素）や第５の画素（シアン色画素）を配置することができる。各色画素は通常着色組成物により構成されている。
着色組成物は、着色剤、バインダー樹脂及び多官能性単量体を少なくとも含有するが、必要に応じて、光重合開始剤を含有せしめることにより、着色組成物に感放射線性を付与することができる。また、着色組成物は、通常、溶媒を配合して液状組成物として使用される。以下、各成分について説明する。
【００１３】
−赤色画素が含有する着色剤−
本発明のカラーフィルタを構成する赤色画素は、（１）Ｃ．Ｉ．ピグメントレッド２４２と、（２）Ｃ．Ｉ．ピグメントレッド１７７及びＣ．Ｉ．ピグメントレッド２５４よりなる群から選ばれる少なくとも１種とを含有することを特徴とする。図１に、青色ＬＥＤとＹＡＧ蛍光体からの発光の混色により白色光を生成する白色ＬＥＤの代表的な発光スペクトルを示す。
本発明者らは、青色ＬＥＤの発光強度が最大となる４３０ｎｍ〜４７０ｎｍの波長帯域における透過率をできるだけ低く、青色ＬＥＤより発光強度が弱い５００ｎｍ以上の波長帯域における透過率をできるだけ高くするよう赤色画素の透過スペクトルを調整することにより、高輝度化と高色純度化の両立が実現できるものと考えた。そして、鋭意検討の結果、４３０ｎｍ〜４７０ｎｍの波長帯域における透過率がＣ．Ｉ．ピグメントレッド１７７より低く、かつ５００ｎｍ以上の波長帯域における透過率がＣ．Ｉ．ピグメントレッド２５４より高いＣ．Ｉ．ピグメントレッド２４２が、赤色画素に使用される着色剤として有効であることを見出した。
【００１４】
本発明のカラーフィルタを構成する赤色画素は、（１）Ｃ．Ｉ．ピグメントレッド２４２と、（２）Ｃ．Ｉ．ピグメントレッド１７７及びＣ．Ｉ．ピグメントレッド２５４よりなる群から選ばれる少なくとも１種とを含有すれば特に限定されず、他の赤色着色剤及び／又は黄色着色剤を含有してもよい。他の赤色着色剤又は黄色着色剤としては特に限定されるものではないが、Ｃ．Ｉ．ピグメントレッド２４２との共分散性の点から、有機顔料又は有機染料が好ましく、特に有機顔料が好ましい。このような赤色又は黄色の有機顔料としては、例えば、カラーインデックス（Ｃ．Ｉ．；Ｔｈｅ  Ｓｏｃｉｅｔｙ  ｏｆ  Ｄｙｅｒｓ  ａｎｄ  Ｃｏｌｏｕｒｉｓｔｓ  社発行）においてピグメントに分類されている化合物、具体的には、下記のようなカラーインデックス（Ｃ．Ｉ．）名が付されているものを挙げることができる。
【００１５】
Ｃ．Ｉ．ピグメントレッド１、Ｃ．Ｉ．ピグメントレッド２、Ｃ．Ｉ．ピグメントレッド５、Ｃ．Ｉ．ピグメントレッド１７、Ｃ．Ｉ．ピグメントレッド３１、Ｃ．Ｉ．ピグメントレッド３２、Ｃ．Ｉ．ピグメントレッド４１、Ｃ．Ｉ．ピグメントレッド１２２、Ｃ．Ｉ．ピグメントレッド１２３、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１６８、Ｃ．Ｉ．ピグメントレッド１７０、Ｃ．Ｉ．ピグメントレッド１７１、Ｃ．Ｉ．ピグメントレッド１７５、Ｃ．Ｉ．ピグメントレッド１７６、Ｃ．Ｉ．ピグメントレッド１７８、Ｃ．Ｉ．ピグメントレッド１７９、Ｃ．Ｉ．ピグメントレッド１８０、Ｃ．Ｉ．ピグメントレッド１８５、Ｃ．Ｉ．ピグメントレッド１８７、Ｃ．Ｉ．ピグメントレッド２０２、Ｃ．Ｉ．ピグメントレッド２０６、Ｃ．Ｉ．ピグメントレッド２０７、Ｃ．Ｉ．ピグメントレッド２０９、Ｃ．Ｉ．ピグメントレッド２１４、Ｃ．Ｉ．ピグメントレッド２２０、Ｃ．Ｉ．ピグメントレッド２２１、Ｃ．Ｉ．ピグメントレッド２２４、Ｃ．Ｉ．ピグメントレッド２４３、Ｃ．Ｉ．ピグメントレッド２５５、Ｃ．Ｉ．ピグメントレッド２６２、Ｃ．Ｉ．ピグメントレッド２６４、Ｃ．Ｉ．ピグメントレッド２７２；
【００１６】
Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１７、Ｃ．Ｉ．ピグメントイエロー２０、Ｃ．Ｉ．ピグメントイエロー２４、Ｃ．Ｉ．ピグメントイエロー３１、Ｃ．Ｉ．ピグメントイエロー５５、Ｃ．Ｉ．ピグメントイエロー８３、Ｃ．Ｉ．ピグメントイエロー９３、Ｃ．Ｉ．ピグメントイエロー１０９、Ｃ．Ｉ．ピグメントイエロー１１０、Ｃ．Ｉ．ピグメントイエロー１３８、Ｃ．Ｉ．ピグメントイエロー１３９、Ｃ．Ｉ．ピグメントイエロー１５０、Ｃ．Ｉ．ピグメントイエロー１５３、Ｃ．Ｉ．ピグメントイエロー１５４、Ｃ．Ｉ．ピグメントイエロー１５５、Ｃ．Ｉ．ピグメントイエロー１６６、Ｃ．Ｉ．ピグメントイエロー１６８、Ｃ．Ｉ．ピグメントイエロー１８０、Ｃ．Ｉ．ピグメントイエロー２１１。
【００１７】
また、黄色顔料として、下記式（Ｉ）で表される化合物又はその互変異性体であるホストと、下記式（ＩＩ）で表されるゲストからなる包接化合物（以下、「特定黄色顔料」ということがある。）を使用することもできる。
【００１８】
【化１】
2011105227.tif 000002
【００１９】
【化２】
2011105227.tif 000003
【００２０】
（式（ＩＩ）において、Ｒa〜Ｒcは、相互に独立に、水素原子、又は水酸基が置換していてもよい炭素数１〜４のアルキル基を示す。）
【００２１】
ここで、Ｒa〜Ｒcにおける炭素数１〜４のアルキル基は、直鎖状及び分岐状のいずれの形態であってもよく、具体的には、メチル基、エチル基、ｎ−プロピル基、イソプロピル基、シクロプロピル基、ｎ−ブチル基、ｓｅｃ−ブチル基、ｔｅｒｔ−ブチル基等を挙げることができる。また、水酸基が置換している炭素数１〜４のアルキル基としては、上記したアルキル基の少なくとも１つの水素原子を水酸基に置換した基が挙げられ、具体的には、ヒドロキシメチル、２−ヒドロキシエチル、１，２−ジヒドロキシプロピル、１，２，３−トリヒドロキシブチル等を挙げることができる。
【００２２】
本発明のカラーフィルタを構成する赤色画素において、これら他の赤色顔料又は黄色顔料は、単独で又は２種以上を混合して使用することができる。
【００２３】
本発明のカラーフィルタを、ノート型ＰＣ等、色純度の比較的低い用途、換言すると、ＣＩＥ１９３１標準表色系における赤色画素の再現すべき色度座標が０．５０≦ｘ≦０．６４、０．２７≦ｙ≦０．３７、好ましくは０．５３≦ｘ＜０．６２、０．２８≦ｙ≦０．３７の範囲において使用する場合では、本発明のカラーフィルタを構成する赤色画素は、Ｃ．Ｉ．ピグメントレッド２４２及びＣ．Ｉ．ピグメントレッド２５４を含有し、必要に応じて黄色顔料や他の赤色顔料により調色されることが好ましい。その場合、各々の顔料の含有割合は、赤色画素を構成する全着色剤中、Ｃ．Ｉ．ピグメントレッド２４２が１〜７４質量％、Ｃ．Ｉ．ピグメントレッド２５４が１〜８４質量％であることが好ましく、Ｃ．Ｉ．ピグメントレッド２４２が２０〜８０質量％、Ｃ．Ｉ．ピグメントレッド２５４が１０〜７０質量％であることがより好ましく、Ｃ．Ｉ．ピグメントレッド２４２が５０〜７０質量％、Ｃ．Ｉ．ピグメントレッド２５４が２０〜４８質量％であることが特に好ましい。
【００２４】
また、本発明のカラーフィルタを、テレビ等、色純度の高い用途、換言すると、ＣＩＥ１９３１標準表色系における赤色画素の再現すべき色度座標が０．６０≦ｘ≦０．６９、０．２５≦ｙ≦０．３８、好ましくは０．６２≦ｘ≦０．６８、０．２８≦ｙ≦０．３８の範囲において使用する場合では、本発明のカラーフィルタを構成する赤色画素は、Ｃ．Ｉ．ピグメントレッド２４２及びＣ．Ｉ．ピグメントレッド１７７を含有し、必要に応じて黄色顔料や他の赤色顔料により調色されることが好ましい。その場合、各々の顔料の含有割合は、赤色画素を構成する全着色剤中、Ｃ．Ｉ．ピグメントレッド２４２が１〜６１質量％、Ｃ．Ｉ．ピグメントレッド１７７が１〜７６質量％であることが好ましく、Ｃ．Ｉ．ピグメントレッド２４２が１０〜６０質量％、Ｃ．Ｉ．ピグメントレッド１７７が３０〜７５質量％であることがより好ましく、Ｃ．Ｉ．ピグメントレッド２４２が２０〜５０質量％、Ｃ．Ｉ．ピグメントレッド１７７が５０〜７０質量％であることが好ましい。
【００２５】
調色に使用される黄色顔料としては、用途に関わらず、Ｃ．Ｉ．ピグメントイエロー１３９、Ｃ．Ｉ．ピグメントイエロー１５０、特定黄色顔料が好ましい。
【００２６】
上記態様とすることにより、白色ＬＥＤをバックライト光源とした場合に、輝度及びコントラスト比の高い赤色画素とすることができる。
【００２７】
−緑色画素が含有する着色剤−
本発明のカラーフィルタを構成する緑色画素は、緑色の着色剤を含有する限り特に限定されるものではないが、カラーフィルタには高純度で高光透過性の発色と耐熱性が求められることから、緑色の有機顔料又は有機染料を含有することが好ましく、緑色の有機顔料を含有することが特に好ましい。緑色の有機顔料としては、例えば、Ｃ．Ｉ．ピグメントグリーン７、Ｃ．Ｉ．ピグメントグリーン１０、Ｃ．Ｉ．ピグメントグリーン３６、Ｃ．Ｉ．ピグメントグリーン３７、Ｃ．Ｉ．ピグメントグリーン５８等を挙げることができる。
【００２８】
本発明において、これらの緑色の有機顔料は、単独で又は２種以上を混合して使用することができる。本発明のカラーフィルタを構成する緑色画素は、輝度及び色純度の点から、Ｃ．Ｉ．ピグメントグリーン７、Ｃ．Ｉ．ピグメントグリーン３６及びＣ．Ｉ．ピグメントグリーン５８よりなる群から選ばれる少なくとも１種を含有することが好ましく、特にＣ．Ｉ．ピグメントグリーン５８を含有することが好ましい。
【００２９】
本発明のカラーフィルタを構成する緑色画素は、更に黄色の着色剤を含有することが好ましい。緑色画素が含有する黄色の着色剤としては、特に限定されるものではないが、有機顔料又は有機染料が好ましく、特に有機顔料が好ましい。このような黄色の有機顔料としては、上記赤色画素において例示した黄色の有機顔料と同様のものを挙げることができる。
【００３０】
本発明のカラーフィルタを構成する緑色画素において、上記黄色の有機顔料は、単独で又は２種以上を混合して使用することができる。本発明のカラーフィルタを構成する緑色画素は、上記黄色の有機顔料うち、Ｃ．Ｉ．ピグメントイエロー１３８、Ｃ．Ｉ．ピグメントイエロー１５０及び特定黄色顔料よりなる群から選ばれる少なくとも１種を含有することが好ましく、特に特定黄色顔料を含有することが好ましい。
【００３１】
本発明のカラーフィルタを構成する緑色画素は、用途に関わらず、緑色画素を構成する全着色剤中、Ｃ．Ｉ．ピグメントグリーン７、Ｃ．Ｉ．ピグメントグリーン３６及びＣ．Ｉ．ピグメントグリーン５８よりなる群から選ばれる少なくとも１種を４０〜９０質量％、Ｃ．Ｉ．ピグメントイエロー１３８、Ｃ．Ｉ．ピグメントイエロー１５０及び特定黄色顔料よりなる群から選ばれる少なくとも１種を１０〜６０質量％含有することが好ましく、Ｃ．Ｉ．ピグメントグリーン７、Ｃ．Ｉ．ピグメントグリーン３６及びＣ．Ｉ．ピグメントグリーン５８よりなる群から選ばれる少なくとも１種を５０〜８０質量％、Ｃ．Ｉ．ピグメントイエロー１３８、Ｃ．Ｉ．ピグメントイエロー１５０及び特定黄色顔料よりなる群から選れる少なくとも１種を２０〜５０質量％含有することがより好ましい。このような態様にすることにより、白色ＬＥＤをバックライト光源とした場合に、輝度及び色純度の高い緑色画素とすることができる。
【００３２】
−青色画素が含有する着色剤−
本発明のカラーフィルタを構成する青色画素は、青色の着色剤を含有する限り特に限定されるものではないが、カラーフィルタには高純度で高光透過性の発色と耐熱性が求められることから、青色の有機顔料又は有機染料を含有することが好ましく、青色の有機顔料を含有することが特に好ましい。青色の有機顔料としては、例えば、Ｃ．Ｉ．ピグメントブルー１５、Ｃ．Ｉ．ピグメントブルー１５：３、Ｃ．Ｉ．ピグメントブルー１５：４、Ｃ．Ｉ．ピグメントブルー１５：６、Ｃ．Ｉ．ピグメントブルー６０、Ｃ．Ｉ．ピグメントブルー８０等を挙げることができる。
【００３３】
本発明において、これらの青色の有機顔料は、単独で又は２種以上を混合して使用することができる。本発明のカラーフィルタを構成する青色画素は、輝度及び色純度の点から、Ｃ．Ｉ．ピグメントブルー１５：６を含有することが好ましい。
【００３４】
本発明のカラーフィルタを構成する青色画素は、更に紫色の着色剤を含有することが好ましい。青色画素が含有する紫色の着色剤としては、特に限定されるものではないが、有機顔料又は有機染料が好ましく、特に有機顔料が好ましい。このような紫色の有機顔料としては、例えば、Ｃ．Ｉ．ピグメントバイオレット１、Ｃ．Ｉ．ピグメントバイオレット１９、Ｃ．Ｉ．ピグメントバイオレット２３、Ｃ．Ｉ．ピグメントバイオレット２９、Ｃ．Ｉ．ピグメントバイオレット３２、Ｃ．Ｉ．ピグメントバイオレット３６、Ｃ．Ｉ．ピグメントバイオレット３８等を挙げることができる。
【００３５】
本発明のカラーフィルタを構成する青色画素において、上記紫色の有機顔料は、単独で又は２種以上を混合して使用することができる。本発明のカラーフィルタを構成する青色画素は、上記紫色の有機顔料うち、Ｃ．Ｉ．ピグメントバイオレット２３を含有することが好ましい。
本発明のカラーフィルタを構成する青色画素は、用途に関わらず、青色画素を構成する全着色剤中、Ｃ．Ｉ．ピグメントブルー１５：６を６０〜１００質量％、Ｃ．Ｉ．ピグメントバイオレット２３を０〜４０質量％含有することが好ましく、Ｃ．Ｉ．ピグメントブルー１５：６を７０〜１００質量％、Ｃ．Ｉ．ピグメントバイオレット２３を０〜３０質量％含有することがより好ましい。このような態様にすることにより、白色ＬＥＤをバックライト光源とした場合に、輝度及び色純度の高い青色画素とすることができる。
【００３６】
本発明において、Ｃ．Ｉ．ピグメントレッド２４２等の着色剤は、所望により、その粒子表面を樹脂で改質して使用してもよい。顔料の粒子表面を改質する樹脂としては、例えば、特開２００１−１０８８１７号公報に記載のビヒクル樹脂、又は市販の各種の顔料分散用の樹脂が挙げられる。また、Ｃ．Ｉ．ピグメントレッド２４２等の有機顔料は、ソルトミリングにより、一次粒子を微細化して使用することが好ましい。ソルトミリングの方法としては、例えば、特開平０８−１７９１１１号公報に開示されている方法を採用することができる。また、有機顔料を、再結晶法、再沈殿法、溶剤洗浄法、昇華法、真空加熱法又はこれらの組み合わせにより精製して使用することもできる。
【００３７】
−バインダー樹脂−
本発明のカラーフィルタを構成する各色画素を形成するための着色組成物は、バインダー樹脂を含有することができる。これにより、基板上に塗膜を形成することが可能となると共に、アルカリ現像により画素パターンを形成することができる。このようなバインダー樹脂としては、特に限定されるものではないが、カルボキシル基、フェノール性水酸基、スルホ基等の酸性官能基を有する樹脂であることが好ましい。中でも、カルボキシル基を有する重合体（以下、「カルボキシル基含有重合体」という。）が好ましく、特に、１個以上のカルボキシル基を有するエチレン性不飽和単量体（以下、「不飽和単量体（１）」ということがある。）と、他の共重合可能なエチレン性不飽和単量体（以下、「不飽和単量体（２）」ということがある。）との共重合体が好ましい。
【００３８】
上記不飽和単量体（１）としては、例えば、（メタ）アクリル酸、マレイン酸、無水マレイン酸、こはく酸モノ〔２−（メタ）アクリロイロキシエチル〕、ω−カルボキシポリカプロラクトンモノ（メタ）アクリレート等を挙げることができる。これらの不飽和単量体（１）は、単独で又は２種以上を混合して使用することができる。
【００３９】
また、上記不飽和単量体（２）としては、例えば、
Ｎ−フェニルマレイミド、Ｎ−シクロヘキシルマレイミドの如きＮ位置換マレイミド；
スチレン、α−メチルスチレン、ｐ−ヒドロキシスチレン、ｐ−ヒドロキシ−α−メチルスチレン、ｐ−ビニルベンジルグリシジルエーテル、アセナフチレンの如き芳香族ビニル化合物；
【００４０】
メチル（メタ）アクリレート、ｎ−ブチル（メタ）アクリレート、２−エチルヘキシル（メタ）アクリレート、２−ヒドロキシエチル（メタ）アクリレート、アリル（メタ）アクリレート、ベンジル（メタ）アクリレート、ポリエチレングルコール（ｎ＝２〜１０）メチルエーテル（メタ）アクリレート、ポリプロピレングルコール（ｎ＝２〜１０）メチルエーテル（メタ）アクリレート、ポリエチレングリコール（ｎ＝２〜１０）モノ（メタ）アクリレート、ポリプロピレングリコール（ｎ＝２〜１０）モノ（メタ）アクリレート、シクロヘキシル（メタ）アクリレート、イソボルニル（メタ）アクリレート、トリシクロ［５．２．１．０2,6］デカン−８−イル（メタ）アクリレート、ジシクロペンテニル（メタ）アクリレート、グリセロールモノ（メタ）アクリレート、４−ヒドロキシフェニル（メタ）アクリレート、パラクミルフェノールのエチレンオキサイド変性（メタ）アクリレート、グリシジル（メタ）アクリレート、３，４−エポキシシクロヘキシルメチル（メタ）アクリレート、３−〔（メタ）アクリロイルオキシメチル〕オキセタン、３−〔（メタ）アクリロイルオキシメチル〕−３−エチルオキセタンの如き（メタ）アクリル酸エステル；
【００４１】
シクロヘキシルビニルエーテル、イソボルニルビニルエーテル、トリシクロ［５．２．１．０2,6］デカン−８−イルビニルエーテル、ペンタシクロペンタデカニルビニルエーテル、３−（ビニルオキシメチル）−３−エチルオキセタンの如きビニルエーテル；ポリスチレン、ポリメチル（メタ）アクリレート、ポリ−ｎ−ブチル（メタ）アクリレート、ポリシロキサンの如き重合体分子鎖の末端にモノ（メタ）アクリロイル基を有するマクロモノマー等を挙げることができる。
これらの不飽和単量体（２）は、単独で又は２種以上を混合して使用することができる。
【００４２】
不飽和単量体（１）と不飽和単量体（２）の共重合体において、不飽和単量体（１）の共重合割合は、好ましくは５〜５０質量％、更に好ましくは１０〜４０質量％である。このような範囲で不飽和単量体（１）を共重合させることにより、保存安定性、アルカリ現像性に優れた着色組成物を得ることができる。
【００４３】
不飽和単量体（１）と不飽和単量体（２）の共重合体の具体例としては、例えば、特開平７−１４０６５４号公報、特開平８−２５９８７６号公報、特開平９−３１１４４４号公報、特開平１０−３１３０８号公報、特開平１０−３００９２２号公報、特開平１１−１７４２２４号公報、特開平１１−２５８４１５号公報、特開２０００−５６１１８号公報、特開２００２−２９６７７８号公報、特開２００４−１０１７２８号公報等に開示されている共重合体を挙げることができる。
【００４４】
また、本発明においては、例えば、特開平５−１９４６７号公報、特開平６−２３０２１２号公報、特開平７−２０７２１１号公報、特開平１１−１４０１４４号公報、特開２００８−１８１０９５号公報等に開示されているように、側鎖に（メタ）アクリロイル基等の重合性不飽和結合を有するカルボキシル基含有重合体を、バインダー樹脂として使用することもできる。
【００４５】
また、本発明のカラーフィルタを構成する青色画素には、脂環式炭化水素基を有するバインダー樹脂を含有せしめることが好ましい。これにより、青色画素の輝度を更に高めることができる。脂環式炭化水素基を有するバインダー樹脂は、例えば、上記カルボキシル基含有重合体において、脂環式炭化水素基を有するエチレン性不飽和単量体を共重合した重合体を挙げることができる。
【００４６】
脂環式炭化水素基を有するエチレン性不飽和単量体の具体例としては、上記不飽和単量体（２）として例示したＮ−シクロヘキシルマレイミド、シクロヘキシル（メタ）アクリレート、イソボルニル（メタ）アクリレート、トリシクロ［５．２．１．０2,6］デカン−８−イル（メタ）アクリレート、ジシクロペンテニル（メタ）アクリレート、シクロヘキシルビニルエーテル、イソボルニルビニルエーテル、トリシクロ［５．２．１．０2,6］デカン−８−イルビニルエーテル、ペンタシクロペンタデカニルビニルエーテルの他、トリシクロ［５．２．１．０2,6］デカン−８−イルオキシエチル（メタ）アクリレート、アダマンチル（メタ）アクリレート、ジシクロペンテニル（メタ）アクリレート、ジシクロペンテニルオキシエチル（メタ）アクリレート、デカヒドロ−２−ナフチル（メタ）アクリレート、ペンタシクロペンタデカニル（メタ）アクリレート、トリシクロペンテニル（メタ）アクリレート等を挙げることができる。
【００４７】
脂環式炭化水素基を有するバインダー樹脂において、脂環式炭化水素基を有するエチレン性不飽和単量体の共重合割合は、所望の効果を高める点から、好ましくは５〜６０質量％、更に好ましくは１０〜４０質量％である。
【００４８】
本発明におけるバインダー樹脂のゲルパーミエーションクロマトグラフィー（ＧＰＣ、溶出溶媒：テトラヒドロフラン）で測定したポリスチレン換算重量平均分子量（以下、「Ｍｗ」ということがある。）は、通常、１，０００〜３００，０００、好ましくは３，０００〜１００，０００である。Ｍｗが小さすぎると、得られる画素の残膜率等が低下したり、パターン形状、耐熱性等が損なわれたり、また電気特性が悪化するおそれがあり、一方大きすぎると、パターン形状が損なわれたりするおそれがある。
【００４９】
また、本発明におけるバインダー樹脂のＭｗと、ゲルパーミエーションクロマトグラフィー（ＧＰＣ、溶出溶媒：テトラヒドロフラン）で測定したポリスチレン換算数平均分子量（以下、「Ｍｎ」ということがある。）の比（Ｍｗ／Ｍｎ）は、好ましくは１．０〜５．０、より好ましくは１．０〜３．０である。
【００５０】
本発明におけるバインダー樹脂は、公知の方法により製造することができるが、例えば、特開２００３−２２２７１７号公報、特開２００６−２５９６８０号公報、国際公開第０７／０２９８７１号パンフレット等に開示されている方法により、その構造やＭｗ、Ｍｗ／Ｍｎを制御することもできる。
【００５１】
本発明において、バインダー樹脂は、単独で又は２種以上を混合して使用することができる。
本発明のカラーフィルタを構成する各色画素を形成するための着色組成物において、バインダー樹脂の含有量は、着色剤１００質量部に対して、通常１０〜１，０００質量部、好ましくは２０〜５００質量部である。この場合、バインダー樹脂の含有量が少なすぎると、例えば、得られる着色組成物の保存安定性やアルカリ現像性が低下するおそれがあり、一方多すぎると、相対的に着色剤濃度が低下するため、薄膜として目的とする色濃度を達成することが困難となるおそれがある。
【００５２】
−多官能性単量体−
本発明のカラーフィルタを構成する各色画素を形成するための着色組成物は、多官能性単量体を含有することができる。これにより、露光及び／又は加熱に伴う硬化性を有するものとなる。
多官能性単量体は、２個以上の重合可能な基を有する化合物であれば特に限定されるものではない。重合可能な基としては、例えば、エチレン性不飽和基、オキシラニル基、オキセタニル基、Ｎ−アルコキシメチルアミノ基等を挙げることができる。本発明において、多官能性単量体としては、２個以上の（メタ）アクリロイル基を有する化合物、又は２個以上のＮ−アルコキシメチルアミノ基を有する化合物が好ましい。
【００５３】
上記２個以上の（メタ）アクリロイル基を有する化合物の具体例としては、脂肪族ポリヒドロキシ化合物と（メタ）アクリル酸を反応させて得られる多官能（メタ）アクリレート、カプロラクトン変性された多官能（メタ）アクリレート、アルキレンオキサイド変性された多官能（メタ）アクリレート、水酸基を有する（メタ）アクリレートと多官能イソシアネートを反応させて得られる多官能ウレタン（メタ）アクリレート、水酸基を有する（メタ）アクリレートと酸無水物を反応させて得られるカルボキシル基を有する多官能（メタ）アクリレート等を挙げることができる。
【００５４】
ここで、上記脂肪族ポリヒドロキシ化合物としては、例えば、エチレングリコール、プロピレングリコール、ポリエチレングリコール、ポリプロピレングリコールの如き２価の脂肪族ポリヒドロキシ化合物、グリセリン、トリメチロールプロパン、ペンタエリスリトール、ジペンタエリスリトールの如き３価以上の脂肪族ポリヒドロキシ化合物を挙げることができる。上記水酸基を有する（メタ）アクリレートとしては、例えば、２−ヒドロキシエチル(メタ)アクリレート、トリメチロールプロパンジ(メタ)アクリレート、ペンタエリスリトールトリ(メタ)アクリレート、ジペンタエリスリトールペンタ(メタ)アクリレート、グリセロールジメタクリレート等を挙げることができる。上記多官能イソシアネートとしては、例えば、トリレンジイソシアネート、ヘキサメチレンジイソシアネート、ジフェニルメチレンジイソシアネート、イソホロンジイソシアネート等を挙げることができる。酸無水物としては、例えば、無水こはく酸、無水マレイン酸、無水グルタル酸、無水イタコン酸、無水フタル酸、ヘキサヒドロ無水フタル酸の如き二塩基酸の無水物、無水ピロメリット酸、ビフェニルテトラカルボン酸二無水物、ベンゾフェノンテトラカルボン酸二無水物の如き四塩基酸二無水物を挙げることができる。
【００５５】
また、上記カプロラクトン変性された多官能（メタ）アクリレートとしては、例えば、特開１１−４４９５５号公報の段落〔００１５〕〜〔００１８〕に記載されている化合物を挙げることができる。上記アルキレンオキサイド変性された多官能（メタ）アクリレートとしては、ビスフェノールＡのエチレンオキサイド及び／又はプロピレンオキサイド変性ジ（メタ）アクリレート、イソシアヌル酸のエチレンオキサイド及び／又はプロピレンオキサイド変性トリ（メタ）アクリレート、トリメチロールプロパンのエチレンオキサイド及び／又はプロピレンオキサイド変性トリ（メタ）アクリレート、ペンタエリスリトールのエチレンオキサイド及び／又はプロピレンオキサイド変性トリ（メタ）アクリレート、ペンタエリスリトールのエチレンオキサイド及び／又はプロピレンオキサイド変性テトラ（メタ）アクリレート、ジペンタエリスリトールのエチレンオキサイド及び／又はプロピレンオキサイド変性ペンタ(メタ)アクリレート、ジペンタエリスリトールのエチレンオキサイド及び／又はプロピレンオキサイド変性ヘキサ(メタ)アクリレート等を挙げることができる。
【００５６】
また、上記２個以上のＮ−アルコキシメチルアミノ基を有する化合物としては、例えば、メラミン構造、ベンゾグアナミン構造、ウレア構造を有する化合物等を挙げることができる。なお、メラミン構造、ベンゾグアナミン構造とは、１以上のトリアジン環又はフェニル置換トリアジン環を基本骨格として有する化学構造をいい、メラミン化合物、ベンゾグアナミン化合物又はそれらの縮合物をも含む概念である。２個以上のＮ−アルコキシメチルアミノ基を有する化合物の具体例としては、Ｎ，Ｎ，Ｎ’，Ｎ’，Ｎ’’，Ｎ’’−ヘキサ（アルコキシメチル）メラミン、Ｎ，Ｎ，Ｎ’，Ｎ’−テトラ（アルコキシメチル）ベンゾグアナミン、Ｎ，Ｎ，Ｎ’，Ｎ’−テトラ（アルコキシメチル）グリコールウリル等を挙げることができる。
【００５７】
これらの多官能性単量体のうち、３価以上の脂肪族ポリヒドロキシ化合物と（メタ）アクリル酸のエステル、カプロラクトン変性された多官能（メタ）アクリレート、多官能ウレタン（メタ）アクリレート、カルボキシル基を有する多官能（メタ）アクリレート、Ｎ，Ｎ，Ｎ’，Ｎ’，Ｎ’’，Ｎ’’−ヘキサ（アルコキシメチル）メラミン、Ｎ，Ｎ，Ｎ’，Ｎ’−テトラ（アルコキシメチル）ベンゾグアナミンが好ましい。３価以上の脂肪族ポリヒドロキシ化合物と（メタ）アクリル酸のエステルの中では、トリメチロールプロパントリアクリレート、ペンタエリスリトールトリアクリレート、ジペンタエリスリトールペンタアクリレート、ジペンタエリスリトールヘキサアクリレートが、カルボキシル基を有する多官能（メタ）アクリレートの中では、ペンタエリスリトールトリアクリレートと無水こはく酸を反応させて得られる化合物、ジペンタエリスリトールペンタアクリレートと無水こはく酸を反応させて得られる化合物が、画素の強度が高く、画素の表面平滑性に優れる点で特に好ましい。
【００５８】
本発明において、多官能性単量体は、単独で又は２種以上を混合して使用することができる。
本発明のカラーフィルタを構成する各色画素を形成するための着色組成物において、多官能性単量体の含有量は、バインダー樹脂１００質量部に対して、５〜５００質量部が好ましく、特に５０〜３００質量部が好ましい。この場合、多官能性単量体の含有量が少なすぎると、十分な硬化性が得られないおそれがある。一方、多官能性単量体の含有量が多すぎると、本発明の着色組成物にアルカリ現像性を付与した場合に、アルカリ現像性が低下する傾向がある。
【００５９】
−光重合開始剤−
本発明のカラーフィルタを構成する各色画素を形成するための着色組成物には、光重合開始剤を含有せしめることにより、感放射線性を付与することができる。光重合開始剤は、可視光線、紫外線、遠紫外線、電子線、Ｘ線などの放射線の露光により、上記多官能性単量体の硬化反応を開始し得る活性種を発生することができる化合物である。
このような光重合開始剤としては、例えば、チオキサントン系化合物、アセトフェノン系化合物、ビイミダゾール系化合物、トリアジン系化合物、Ｏ−アシルオキシム系化合物、オニウム塩系化合物、ベンゾイン系化合物、ベンゾフェノン系化合物、α−ジケトン系化合物、多核キノン系化合物、ジアゾ系化合物、イミドスルホナート系化合物等を挙げることができる。
【００６０】
本発明において、光重合開始剤は、単独で又は２種以上を混合して使用することができる。光重合開始剤としては、チオキサントン系化合物、アセトフェノン系化合物、ビイミダゾール系化合物、トリアジン系化合物及びＯ−アシルオキシム系化合物の群から選ばれる少なくとも１種が好ましい。
【００６１】
本発明における好ましい光重合開始剤のうち、チオキサントン系化合物の具体例としては、チオキサントン、２−クロロチオキサントン、２−メチルチオキサントン、２−イソプロピルチオキサントン、４−イソプロピルチオキサントン、２，４−ジクロロチオキサントン、２，４−ジメチルチオキサントン、２，４−ジエチルチオキサントン、２，４−ジイソプロピルチオキサントン等を挙げることができる。
【００６２】
また、上記アセトフェノン系化合物の具体例としては、２−メチル−１−〔４−（メチルチオ）フェニル〕−２−モルフォリノプロパン−１−オン、２−ベンジル−２−ジメチルアミノ−１−（４−モルフォリノフェニル）ブタン−１−オン、２−（４−メチルベンジル）−２−（ジメチルアミノ）−１−（４−モルフォリノフェニル）ブタン−１−オン等を挙げることができる。
【００６３】
また、上記ビイミダゾール系化合物の具体例としては、２，２'−ビス（２−クロロフェニル）−４，４'，５，５'−テトラフェニル−１，２'−ビイミダゾール、２，２'−ビス（２，４−ジクロロフェニル）−４，４'，５，５'−テトラフェニル−１，２'−ビイミダゾール、２，２'−ビス（２，４，６−トリクロロフェニル）−４，４'，５，５'−テトラフェニル−１，２'−ビイミダゾール等を挙げることができる。
【００６４】
なお、光重合開始剤としてビイミダゾール系化合物を用いる場合、水素供与体を併用することが、感度を改良することができる点で好ましい。ここでいう「水素供与体」とは、露光によりビイミダゾール系化合物から発生したラジカルに対して、水素原子を供与することができる化合物を意味する。水素供与体としては、例えば、２−メルカプトベンゾチアゾール、２−メルカプトベンゾオキサゾール等のメルカプタン系水素供与体、４，４'−ビス（ジメチルアミノ）ベンゾフェノン、４，４'−ビス（ジエチルアミノ）ベンゾフェノン等のアミン系水素供与体を挙げることができる。本発明において、水素供与体は、単独で又は２種以上を混合して使用することができるが、１種以上のメルカプタン系水素供与体と１種以上のアミン系水素供与体とを組み合わせて使用することが、更に感度を改良することができる点で好ましい。
【００６５】
また、上記トリアジン系化合物の具体例としては、２，４，６−トリス（トリクロロメチル）−ｓ−トリアジン、２−メチル−４，６−ビス（トリクロロメチル）−ｓ−トリアジン、２−〔２−（５−メチルフラン−２−イル）エテニル〕−４，６−ビス（トリクロロメチル）−ｓ−トリアジン、２−〔２−（フラン−２−イル）エテニル〕−４，６−ビス（トリクロロメチル）−ｓ−トリアジン、２−〔２−（４−ジエチルアミノ−２−メチルフェニル）エテニル〕−４，６−ビス（トリクロロメチル）−ｓ−トリアジン、２−〔２−（３，４−ジメトキシフェニル）エテニル〕−４，６−ビス（トリクロロメチル）−ｓ−トリアジン、２−（４−メトキシフェニル）−４，６−ビス（トリクロロメチル）−ｓ−トリアジン、２−（４−エトキシスチリル）−４，６−ビス（トリクロロメチル）−ｓ−トリアジン、２−（４−ｎ−ブトキシフェニル）−４，６−ビス（トリクロロメチル）−ｓ−トリアジン等のハロメチル基を有するトリアジン系化合物を挙げることができる。
【００６６】
また、Ｏ−アシルオキシム系化合物の具体例としては、１，２−オクタンジオン，１−〔４−（フェニルチオ）フェニル〕−，２−（Ｏ−ベンゾイルオキシム）、エタノン，１−［９−エチル−６−（２−メチルベンゾイル）−９Ｈ−カルバゾール−３−イル］−，１−（Ｏ−アセチルオキシム）、エタノン，１−〔９−エチル−６−（２−メチル−４−テトラヒドロフラニルメトキシベンゾイル）−９Ｈ−カルバゾール−３−イル〕−，１−（Ｏ−アセチルオキシム）、エタノン，１−〔９−エチル−６−｛２−メチル−４−（２，２−ジメチル−１，３−ジオキソラニル）メトキシベンゾイル｝−９Ｈ−カルバゾール−３−イル〕−，１−（Ｏ−アセチルオキシム）等を挙げることができる。
【００６７】
本発明において、アセトフェノン系化合物等のビイミダゾール系化合物以外の光重合開始剤を用いる場合には、増感剤を併用することもできる。このような増感剤としては、例えば、４，４'−ビス（ジメチルアミノ）ベンゾフェノン、４，４'−ビス（ジエチルアミノ）ベンゾフェノン、４−ジエチルアミノアセトフェノン、４−ジメチルアミノプロピオフェノン、４−ジメチルアミノ安息香酸エチル、４−ジメチルアミノ安息香酸２−エチルヘキシル、２，５−ビス（４−ジエチルアミノベンザル）シクロヘキサノン、７−ジエチルアミノ−３−（４−ジエチルアミノベンゾイル）クマリン、４−（ジエチルアミノ）カルコン等を挙げることができる。
【００６８】
本発明のカラーフィルタを構成する各色画素を形成するための着色組成物において、光重合開始剤の含有量は、多官能性単量体１００質量部に対して、通常０．０１〜１２０質量部、好ましくは１〜１００質量部である。
【００６９】
−溶媒−
本発明のカラーフィルタを構成する各色画素を形成するための着色組成物は、通常、溶媒を配合して液状組成物として調製される。溶媒としては、着色組成物を構成する各成分を分散又は溶解し、かつこれらの成分と反応せず、適度の揮発性を有するものである限り、適宜に選択して使用することができる。
【００７０】
このような溶媒としては、例えば、プロピレングリコールモノメチルエーテル、エチレングリコールモノメチルエーテルアセテート、プロピレングリコールモノメチルエーテルアセテート、プロピレングリコールモノエチルエーテルアセテート、３−メトキシブチルアセテート、ジエチレングリコールジメチルエーテル、ジエチレングリコールメチルエチルエーテル、シクロヘキサノン、２−ヘプタノン、３−ヘプタノン、１，３−ブチレングリコールジアセテート、１，６−ヘキサンジオールジアセテート、乳酸エチル、３−メトキシプロピオン酸エチル、３−エトキシプロピオン酸メチル、３−エトキシプロピオン酸エチル、３−メチル−３−メトキシブチルプロピオネート、酢酸ｎ−ブチル、酢酸ｉ−ブチル、ぎ酸ｎ−アミル、酢酸ｉ−アミル、プロピオン酸ｎ−ブチル、酪酸エチル、酪酸ｉ−プロピル、酪酸ｎ−ブチル、ピルビン酸エチル等を挙げることができる。
前記溶媒は、単独で又は２種以上を混合して使用することができる。
【００７１】
溶媒の含有量は、特に限定されるものではないが、得られる着色組成物の塗布性、安定性等の観点から、当該組成物から溶媒を除いた各成分の合計濃度が、５〜５０質量％となる量が好ましく、特に１０〜４０質量％となる量が好ましい。
【００７２】
−その他の添加剤−
本発明の着色組成物は、必要に応じてその他の添加剤を更に含有することもできる。
上記添加剤としては、例えば、ガラス、アルミナ等の充填剤；ポリビニルアルコール、ポリ（フロオロアルキルアクリレート）類等の高分子化合物；ノニオン系界面活性剤、カチオン系界面活性剤、アニオン系界面活性剤等の界面活性剤；ビニルトリメトキシシラン、ビニルトリエトキシシラン、ビニルトリス（２−メトキシエトキシ）シラン、Ｎ−（２−アミノエチル）−３−アミノプロピルメチルジメトキシシラン、Ｎ−（２−アミノエチル）−３−アミノプロピルトリメトキシシラン、３−アミノプロピルトリエトキシシラン、３−グリシドキシプロピルトリメトキシシラン、３−グリシドキシプロピルメチルジメトキシシラン、２−（３，４−エポキシシクロヘキシル）エチルトリメトキシシラン、３−クロロプロピルメチルジメトキシシラン、３−クロロプロピルトリメトキシシラン、３−メタクリロイロキシプロピルトリメトキシシラン、３−メルカプトプロピルトリメトキシシラン等の密着促進剤；２，２−チオビス（４−メチル−６−ｔ−ブチルフェノール）、２，６−ジ−ｔ−ブチルフェノール等の酸化防止剤；２−（３−ｔ−ブチル−５−メチル−２−ヒドロキシフェニル）−５−クロロベンゾトリアゾール、アルコキシベンゾフェノン類等の紫外線吸収剤；ポリアクリル酸ナトリウム等の凝集防止剤；マロン酸、アジピン酸、イタコン酸、シトラコン酸、フマル酸、メサコン酸、２−アミノエタノール、３−アミノ−１−プロパノール、５−アミノ−１−ペンタノール、３−アミノ−１，２−プロパンジオール、２−アミノ−１，３−プロパンジオール、４−アミノ−１，２−ブタンジオール等の残渣改善剤；こはく酸モノ〔２−（メタ）アクリロイロキシエチル〕、フタル酸モノ〔２−（メタ）アクリロイロキシエチル〕、ω−カルボキシポリカプロラクトンモノ（メタ）アクリレート等の現像性改善剤等を挙げることができる。
【００７３】
本発明において、着色組成物は、適宜の方法により調製することができ、上記各成分を混合することにより調製することができる。着色組成物の調製方法としては、着色剤を溶媒中、分散剤の存在下で、場合によりバインダー樹脂の一部と共に、例えばビーズミル、ロールミル等を用いて、粉砕しつつ混合・分散して着色剤分散液とし、次いで、この着色剤分散液に、多官能性単量体、バインダー樹脂等と、必要に応じて更に追加の溶媒を添加し、混合する方法を挙げることができる。
【００７４】
上記分散剤としては、例えば、カチオン系、アニオン系、ノニオン系等の適宜の分散剤を使用することができるが、ポリマー分散剤が好ましい。具体的には、アクリル系共重合体、ポリウレタン、ポリエステル、ポリエチレンイミン、ポリアリルアミン等を挙げることができる。
【００７５】
このような分散剤は商業的に入手することができ、例えば、アクリル系共重合体として、Ｄｉｓｐｅｒｂｙｋ−２０００、Ｄｉｓｐｅｒｂｙｋ−２００１、ＢＹＫ−ＬＰＮ６９１９、ＢＹＫ−ＬＰＮ２１１１６（以上、ビックケミー（ＢＹＫ）社製）、ポリウレタンとして、Ｄｉｓｐｅｒｂｙｋ−１６１、Ｄｉｓｐｅｒｂｙｋ−１６２、Ｄｉｓｐｅｒｂｙｋ−１６５、Ｄｉｓｐｅｒｂｙｋ−１６７、Ｄｉｓｐｅｒｂｙｋ−１７０、Ｄｉｓｐｅｒｂｙｋ−１８２（以上、ビックケミー（ＢＹＫ）社製）、ソルスパース７６５００（ルーブリゾール（株）社製）、ポリエチレンイミンとして、ソルスパース２４０００（ルーブリゾール（株）社製）、ポリエステルとして、アジスパーＰＢ８２１、アジスパーＰＢ８２２、アジスパーＰＢ８８０（味の素ファインテクノ株式会社製）等を挙げることができる。
【００７６】
これらの分散剤は、単独で又は２種以上を混合して使用することができる。分散剤の含有量は、着色剤１００質量部に対して、通常１００質量部以下、好ましくは１〜７０質量部、更に好ましくは１０〜５０質量部である。分散剤の含有量が多すぎると、現像性等が損なわれるおそれがある。
【００７７】
着色剤を分散する際には、上記分散剤と共に分散助剤を使用することもできる。分散助剤としては、例えば、顔料誘導体を挙げることができ、具体的には、銅フタロシアニン、ジケトピロロピロール、キノフタロンのスルホン酸誘導体等を挙げることができる。
【００７８】
次に、本発明のカラーフィルタの製造方法について説明する。
カラーフィルタを製造する方法としては、第一に次の方法が挙げられる。まず、基板の表面上に、必要に応じて、画素を形成する部分を区画するように遮光層（ブラックマトリックス）を形成する。次いで、この基板上に、（１）Ｃ．Ｉ．ピグメントレッド２４２と、（２）Ｃ．Ｉ．ピグメントレッド１７７及びＣ．Ｉ．ピグメントレッド２５４よりなる群から選ばれる少なくとも１種とを含む赤色の着色剤が分散された着色組成物の液状組成物を塗布したのち、プレベークを行って溶媒を蒸発させ、塗膜を形成する。次いで、この塗膜にフォトマスクを介して露光したのち、アルカリ現像液を用いて現像して、塗膜の未露光部を溶解除去する。その後、ポストベークすることにより、赤色の画素パターンが所定の配列で配置された画素アレイを形成する。
【００７９】
次いで、緑色又は青色の着色剤が分散された各着色組成物の液状組成物を用い、上記と同様にして、各液状組成物の塗布、プレベーク、露光、現像及びポストベークを行って、緑色の画素アレイ及び青色の画素アレイを同一基板上に順次形成する。これにより、赤色、緑色及び青色の三原色の画素アレイが基板上に配置されたカラーフィルタが得られる。但し、本発明においては、各色の画素を形成する順序は、上記のものに限定されない。
【００８０】
また、ブラックマトリックスは、スパッタや蒸着により成膜したクロム等の金属薄膜を、フォトリソグラフィー法を利用して所望のパターンとすることにより形成することができるが、黒色の着色剤が分散された着色組成物を用いて、上記画素の形成の場合と同様にして形成することもできる。金属薄膜からなるブラックマトリックスの膜厚は、通常０．１〜０．２μｍであり、一方黒色組成物を用いて形成された樹脂ブラックマトリックスの膜厚は、１μｍ前後である。
【００８１】
画素を形成する際に使用される基板としては、例えば、ガラス、シリコン、ポリカーボネート、ポリエステル、芳香族ポリアミド、ポリアミドイミド、ポリイミド等を挙げることができる。
また、これらの基板には、所望により、シランカップリング剤等による薬品処理、プラズマ処理、イオンプレーティング、スパッタリング、気相反応法、真空蒸着等の適宜の前処理を施しておくこともできる。
着色組成物の液状組成物を基板に塗布する際には、スプレー法、ロールコート法、回転塗布法（スピンコート法）、スリットダイ塗布法、バー塗布法等の適宜の塗布法を採用することができるが、特に、スピンコート法、スリットダイ塗布法が好ましい。
プレベークは、通常、減圧乾燥と加熱乾燥を組み合わせて行われる。減圧乾燥は、通常０．１〜１Ｔｏｒｒで行う。また、加熱乾燥の条件は、通常７０〜１１０℃で１〜１０分程度である。
【００８２】
カラーフィルタを形成する際に使用される放射線としては、例えば、キセノンランプ、ハロゲンランプ、タングステンランプ、高圧水銀灯、超高圧水銀灯、メタルハライドランプ、中圧水銀灯、低圧水銀灯等のランプ光源やアルゴンイオンレーザー、ＹＡＧレーザー、ＸｅＣｌエキシマーレーザー、窒素レーザー等のレーザー光源等を挙げることができるが、波長が１９０〜４５０ｎｍの範囲にある放射線が好ましい。
放射線の露光量は、好ましくは１０〜１０，０００Ｊ／ｍ2である。
【００８３】
また、アルカリ現像液としては、例えば、炭酸ナトリウム、水酸化ナトリウム、水酸化カリウム、テトラメチルアンモニウムハイドロオキサイド、コリン、１，８−ジアザビシクロ−［５．４．０］−７−ウンデセン、１，５−ジアザビシクロ−［４．３．０］−５−ノネン等の水溶液が好ましい。
アルカリ現像液には、例えばメタノール、エタノール等の水溶性有機溶剤や界面活性剤等を適量添加することもできる。なお、アルカリ現像後は、通常、水洗する。
現像処理法としては、シャワー現像法、スプレー現像法、ディップ（浸漬）現像法、パドル（液盛り）現像法等を適用することができる。現像条件は、常温で５〜３００秒が好ましい。
ポストベークの条件は、通常１８０〜２８０℃で２０〜４０分程度である。
このようにして形成された画素の膜厚は、通常０．５〜５．０μｍ、好ましくは１．０〜３．０μｍである。
【００８４】
また、カラーフィルタを製造する第二の方法として、インクジェット方式により各色の画素を得る方法も知られている。この方法においては、まず、基板の表面上に、遮光機能も兼ねた隔壁を形成する。次いで、形成された隔壁内に、（１）Ｃ．Ｉ．ピグメントレッド２４２と、（２）Ｃ．Ｉ．ピグメントレッド１７７及びＣ．Ｉ．ピグメントレッド２５４よりなる群から選ばれる少なくとも１種とを含む赤色の着色剤が分散された着色組成物の液状組成物を、インクジェット装置により吐出したのち、プレベークを行って溶媒を蒸発させる。次いで、この塗膜を必要に応じて露光したのち、ポストベークすることにより硬化させ、赤色の画素パターンを形成する。
【００８５】
次いで、緑色又は青色の着色剤が分散された各着色組成物の液状組成物を用い、上記と同様にして、緑色の画素パターン及び青色の画素パターンを同一基板上に順次形成する。これにより、赤色、緑色及び青色の三原色の画素パターンが基板上に配置されたカラーフィルタが得られる。但し、本発明においては、各色の画素を形成する順序は、上記のものに限定されない。
【００８６】
なお、上記隔壁は、遮光機能のみならず、区画内に吐出された各色の着色組成物が混色しないための機能も果たしているため、上記した第一の方法で使用されるブラックマトリックスに比べ、膜厚が厚い。その膜厚は、通常１〜３μｍである。したがって、隔壁は、通常、黒色組成物を用いて形成される。
カラーフィルタを形成する際に使用される基板や放射線の光源、また、プレベークやポストベークの方法や条件は、上記した第一の方法と同様である。このようにして、インクジェット方式により形成された画素の膜厚は、隔壁の膜厚と同程度である。
【００８７】
このようにして得られたカラーフィルタ上に、必要に応じて保護膜を形成した後、透明導電膜をスパッタリングにより形成する。更に、必要に応じて透明導電膜上に、スペーサーを形成する。透明導電膜としては、酸化スズからなるＮＥＳＡ膜（米国ＰＰＧ社の登録商標）、酸化インジウム−酸化スズからなるＩＴＯ膜、酸化インジウム−酸化亜鉛からなるＩＺＯ膜等を挙げることができる。また、保護膜としては、熱硬化性樹脂組成物から形成される有機膜、ＳｉＮｘ膜、ＳｉＯｘ膜等の無機膜を挙げることができる。また、スペーサーは、通常、感放射線性組成物から形成される。
【００８８】
カラー液晶表示素子
本発明のカラー液晶表示素子は、本発明のカラーフィルタと、その背面側に白色ＬＥＤを光源とするバックライトユニットを具備するものである。
バックライトユニットに使用する白色ＬＥＤは、白色光を発生するＬＥＤであればその種類は特に限定されず、例えば、独立したスペクトルを有する赤色ＬＥＤと緑色ＬＥＤと青色ＬＥＤを用いて白色光を得る白色ＬＥＤ、赤色ＬＥＤと緑色ＬＥＤと青色ＬＥＤを組み合わせて混色により白色光を得る白色ＬＥＤ、青色ＬＥＤと赤色ＬＥＤと緑色蛍光体を組み合わせて混色により白色光を得る白色ＬＥＤ、青色ＬＥＤと赤色発光蛍光体と緑色発光蛍光体を組み合わせて混色により白色光を得る白色ＬＥＤ、青色ＬＥＤとＹＡＧ蛍光体の混色により白色光を得る白色ＬＥＤ、青色ＬＥＤと橙色発光蛍光体と緑色発光蛍光体を組み合わせて混色により白色光を得る白色ＬＥＤ、紫外線ＬＥＤと赤色発光蛍光体と緑色発光蛍光体と青色発光蛍光体を組み合わせて混色により白色光を得る白色ＬＥＤ等を挙げることができる。
【００８９】
本発明のカラーフィルタは、白色ＬＥＤの発光スペクトルが、４３０ｎｍ〜４７０ｎｍの波長帯域に青色ＬＥＤに由来する最大発光ピークと、５００ｎｍ〜７００ｎｍの波長帯域に上記最大発光ピークより強度の弱い１又は２以上の極大発光ピークとを有する場合に特に適する。かかる白色ＬＥＤとしては、青色ＬＥＤと赤色発光蛍光体と緑色発光蛍光体を組み合わせて混色により白色光を得る白色ＬＥＤ、青色ＬＥＤとＹＡＧ蛍光体の混色により白色光を得る白色ＬＥＤ、青色ＬＥＤと橙色発光蛍光体と緑色発光蛍光体を組み合わせて混色により白色光を得る白色ＬＥＤ等を挙げることができる。ここで、白色ＬＥＤの発光スペクトルの具体例として、青色ＬＥＤとＹＡＧ蛍光体を組み合わせてなる白色ＬＥＤの発光スペクトルの一例を図１に、また青色ＬＥＤと赤色発光蛍光体と緑色発光蛍光体を組み合わせなる白色ＬＥＤの発光スペクトルの一例を図２に、それぞれ示す。
【００９０】
バックライトユニットにおける青色ＬＥＤとしては、例えば、インジウム窒化ガリウム系半導体素子、窒化ガリウム系半導体素子等を挙げることができる。ＹＡＧ蛍光体は、青色ＬＥＤから発せられた青色光を吸収し、黄色光を発光する。
また、青色光を吸収し赤色光を発光する赤色発光蛍光体、青色光を吸収し緑色光を発光する緑色発光蛍光体としては、例えば、国際公開第２００６／１０４３１９号パンフレットに開示されている蛍光体を挙げることができる。また、青色光を吸収し橙色光を発光する橙色発光蛍光体としては、例えば、特開２００８−２４７９１号公報に開示されている蛍光体を挙げることができる。また、紫外線ＬＥＤと赤色発光蛍光体と緑色発光蛍光体と青色発光蛍光体を組み合わせて混色により白色光を得る白色ＬＥＤについては、例えば、特開２００２−１３３９１０号公報に開示されている白色ＬＥＤが挙げられる。
【００９１】
本発明のカラー液晶表示素子は、適宜の構造を採ることができる。例えば、カラーフィルタを、薄膜トランジスター（ＴＦＴ）が配置された駆動用基板とは別の基板上に形成して、駆動用基板とカラーフィルタを形成した基板とが、液晶層を介して対向した構造をとることができる。この代表的な例としては、例えば、国際公開第２００７／１０２３８６号パンフレットに開示されている構造が挙げられる。また、薄膜トランジスター（ＴＦＴ）が配置された駆動用基板の表面上にカラーフィルタを形成した基板と、透明電極を形成した基板とが、液晶層を介して対向した構造をとることもできる。この構造は、開口率を格段に向上させることができ、明るく高精細な液晶表示素子が得られるという利点を有する。
【００９２】
本発明のカラー液晶表示素子には、ＴＮ（Ｔｗｉｓｔｅｄ  Ｎｅｍａｔｉｃ）型、ＳＴＮ（Ｓｕｐｅｒ  Ｔｗｉｓｔｅｄ  Ｎｅｍａｔｉｃ）型、ＩＰＳ（Ｉｎ−Ｐｌａｎｅｓ  Ｓｗｉｔｃｈｉｎｇ）型、ＶＡ（Ｖｅｒｔｉｃａｌ  Ａｌｉｇｎｍｅｎｔ）型、ＯＣＢ（Ｏｐｔｉｃａｌｌｙ  Ｃｏｍｐｅｎｓａｔｅｄ  Ｂｉｒｅｆｒｉｎｇｅｎｃｅ）型等の適宜の液晶モードが適用できる。
【実施例】
【００９３】
以下、実施例を挙げて、本発明を更に具体的に説明する。但し、本発明は、下記実施例に限定されるものではない。【００９４】
バインダー樹脂の合成
合成例１
冷却管、攪拌機を備えたフラスコに、２，２'−アゾビスイソブチロニトリル３質量部及びプロピレングリコールモノメチルエーテルアセテート２３５質量部を仕込み、引き続きメタクリル酸１５質量部、Ｎ−フェニルマレイミド３０質量部、ベンジルメタクリレート３５質量部、スチレン２０質量部及びα−メチルスチレンダイマー（連鎖移動剤）５質量部を仕込んで、窒素置換したのち、ゆるやかに攪拌しつつ、反応溶液を８０℃に昇温し、この温度を保持して３時間重合した。その後、反応溶液を１００℃に昇温して、２，２'−アゾビスイソブチロニトリル０．５質量部を追加し、更に１時間重合を継続することにより、バインダー樹脂溶液（固形分濃度＝３０質量％）を得た。得られたバインダー樹脂は、Ｍｗ＝１０，０００、Ｍｎ＝５，６００であった。このバインダー樹脂溶液を「バインダー樹脂溶液（Ｂ−１）」とする。【００９５】
合成例２
冷却管、攪拌機を備えたフラスコに、プロピレングリコールモノメチルエーテルアセテート１５６質量部を仕込み、窒素ガスを注入しながら８０℃に加温した。同温度で、メタクリル酸１５質量部、Ｎ−フェニルマレイミド１２質量部、コハク酸−２−メタクリロイロキシエチル１２．５質量部、スチレン１０質量部、２−ヒドロキシエチルメタクリレート１２．５質量部、メチルメタクリレート１３質量部及びシクロヘキシルメタクリレート２５質量部をプロピレングリコールモノメチルエーテルアセテート４６質量部に溶解させた溶液と、２，２'−アゾビスイソブチロニトリル６質量部をプロピレングリコールモノメチルエーテルアセテート２８質量部に溶解させた溶液を、同時に２時間かけて滴下した。その後、反応溶液の温度を１００℃に上昇させ、この温度を１時間保持して重合することにより、バインダー樹脂溶液（固形分濃度＝３０質量％）を得た。得られたバインダー樹脂は、Ｍｗ＝１２，０００、Ｍｎ＝６，４００であった。このバインダー樹脂を「バインダー樹脂（Ｂ−２）」とする。【００９６】
着色剤分散液の調製
調製例１
着色剤としてＣ．Ｉ．ピグメントレッド２５４とＣ．Ｉ．ピグメントレッド２４２との４５／５５（質量比）混合物１５質量部、分散剤としてＢＹＫ−ＬＰＮ２１１１６（ビックケミー（ＢＹＫ）社製）１０質量部（固形分濃度＝４０質量％）、バインダー樹脂としてバインダー樹脂（Ｂ−１）溶液１３質量部、溶媒としてプロピレングリコールモノメチルエーテルアセテート６２質量部を用いて、ビーズミルにより１２時間混合・分散して、着色剤分散液（Ａ−１）を調製した。【００９７】
調製例２〜２２
調製例１において、着色剤の種類及び混合比率、並びにバインダー樹脂の種類を表１に示すように変更した以外は調製例１と同様にして、着色剤分散液（Ａ−２）〜（Ａ−２２）を調製した。【００９８】
【表１】
2011105227.tif 000004
【００９９】
表１〜３において、例えば「Ｒ２５４」とはＣ．Ｉ．ピグメントレッド２５４を、「Ｒ２４２」とはＣ．Ｉ．ピグメントレッド２４２を、「Ｒ１７７」とはＣ．Ｉ．ピグメントレッド１７７を、「Ｙ１３９」とはＣ．Ｉ．ピグメントイエロー１３９を、「特定Ｙ」とは上記式（II）で表されるゲストがメラミンであって、該メラミンと、上記式（Ｉ）で表わされるホストとの包接化合物からなる特定黄色顔料を、「Ｇ３６」とはＣ．Ｉ．ピグメントグリーン３６を、「Ｇ５８」とはＣ．Ｉ．ピグメントグリーン５８を、「Ｂ１５：６」とはＣ．Ｉ．ピグメントブルー１５：６を、「Ｖ２３」とはＣ．Ｉ．ピグメントバイオレット２３を、それぞれ意味する。【０１００】
参考例１
感放射線性着色組成物の調製
着色剤として着色剤分散液（Ａ−１）４６．７質量部、バインダー樹脂としてバインダー樹脂（Ｂ−１）溶液を１０．７質量部、多官能性単量体としてジペンタエリスリトールヘキサアクリレートとジペンタエリスリトールペンタアクリレートの混合物（日本化薬社製、商品名ＫＡＹＡＲＡＤ  ＤＰＨＡ）５．１質量部、光重合開始剤として２−ベンジル−２−ジメチルアミノ−１−（４−モルフォリノフェニル）ブタン−１−オン（チバ・スペシャルティー・ケミカルズ社製、商品名イルガキュア３６９）１．０質量部、及び溶媒としてプロピレングリコールモノメチルエーテル４．５質量部と３−エトキシプロピオン酸エチル３２．０質量部を混合して、液状組成物（Ｓ−１）を調製した。【０１０１】
液状組成物（Ｓ−１）について、下記の手順にしたがって、評価を行った。【０１０２】
基板の作製
液状組成物（Ｓ−１）を、表面にナトリウムイオンの溶出を防止するＳｉＯ2膜が形成されたソーダガラス基板上に、スピンコーターを用いて塗布したのち、９０℃のホットプレートで３分間プレベークを行って、塗膜を形成した。
次いで、塗膜が形成された基板を室温に冷却したのち、高圧水銀ランプを用い、フォトマスクを介さずに、塗膜に３６５ｎｍ、４０５ｎｍ及び４３６ｎｍの各波長を含む放射線を１，０００Ｊ／ｍ2の露光量で露光した。その後、得られた基板に対して２３℃の０．０４質量％水酸化カリウム水溶液からなる現像液を現像圧１ｋｇｆ／ｃｍ2（ノズル径１ｍｍ）で吐出しシャワー現像を行った後、超純水で洗浄し、更に２３０℃で２０分間ポストベークを行うことにより、赤色硬化膜が形成された評価用基板を作製した。【０１０３】
色度特性の評価
得られた基板について、カラーアナライザー（大塚電子（株）製ＭＣＰＤ２０００）を用い、透過スペクトルを測定した。得られた透過スペクトルと、図１に示す白色ＬＥＤの発光スペクトルから、ＣＩＥ１９３１表色系における色度座標値（ｘ，ｙ）及び刺激値（Ｙ）を求めた。評価結果を表２に示す。【０１０４】
コントラスト比の評価
得られた基板を２枚の偏向板で挟み、図１の発光スペクトルを示す白色ＬＥＤで照射しつつ前面側の偏向板を回転させ、透過する光強度を輝度計ＢＭ５−ＡＳ（(株)トプコン製）にて最大値と最小値を測定した。そして、その最大値を最小値で割った値を、コントラスト比として評価した。評価結果を表２に示す。【０１０５】
参考例２〜１２及び比較参考例１〜２
参考例１において、表２に示す着色剤分散液及びバインダー樹脂に変更した以外は参考例１と同様にして、液状組成物（Ｓ−２）〜（Ｓ−１４）を調製した。
次いで、液状組成物（Ｓ−１）に代えてそれぞれ液状組成物（Ｓ−２）〜（Ｓ−１４）を用いた以外は、参考例１と同様にして各硬化膜が形成された基板について評価を行った。評価結果を表２に示す。【０１０６】
【表２】
2011105227.tif 000005
【０１０７】
参考例１３〜３４及び比較参考例３〜６
参考例１において、表３に示す着色剤分散液及びバインダー樹脂を用いて液状組成物を調製し、それら液状組成物を用いて基板上に硬化膜を形成したこと以外は、参考例１と同様にして各基板について評価を行った。なお、色度特性及びコントラスト比の評価において、参考例１３〜２３及び比較参考例３〜４では図２の発光スペクトルを示す白色ＬＥＤを用い、参考例２４〜３４及び比較参考例５〜６では青色ＬＥＤと橙色発光蛍光体と緑色発光蛍光体を組み合わせて混色により白色光を生成する白色ＬＥＤを用いた。評価結果を表３に示す。【０１０８】
【表３】
2011105227.tif 000006
【０１０９】
実施例１
カラーフィルタの作製
液状組成物（Ｓ−１）を、ブラックマトリックスが形成されたガラス基板上に、スピンコーターを用いて塗布したのち、９０℃のホットプレートで３分間プレベークを行って、塗膜を形成した。
次いで、塗膜が形成された基板を室温に冷却したのち、高圧水銀ランプを用い、ストライプ状フォトマスクを介して、塗膜に３６５ｎｍ、４０５ｎｍ及び４３６ｎｍの各波長を含む放射線を１，０００Ｊ／ｍ2の露光量で露光した。その後、得られた基板に対して２３℃の０．０４質量％水酸化カリウム水溶液からなる現像液を現像圧１ｋｇｆ／ｃｍ2（ノズル径１ｍｍ）で吐出しシャワー現像を行った後、超純水で洗浄し、更に２３０℃で２０分間ポストベークを行うことにより、基板上に、上記参考例１と同等の色度座標値（ｘ，ｙ）を示す赤色のストライプ状画素パターンを形成した。
次いで、同様の方法により、液状組成物（Ｓ−７）を用いて、赤色のストライプ状画素パターンの隣に、上記参考例７と同等の色度座標値（ｘ，ｙ）を示す緑色のストライプ状画素パターンを形成した。
次いで、同様の方法により、液状組成物（Ｓ−１１）を用いて、緑色のストライプ状画素パターンの隣に、上記参考例１１と同等の色度座標値（ｘ，ｙ）を示す青色のストライプ状画素パターンを形成することによりカラーフィルタを作製した。【０１１０】
カラーフィルタの評価
得られたカラーフィルタに、図１の発光スペクトルを示す白色ＬＥＤを照射したときの、ＣＩＥ１９３１表色系における白表示での色度座標値（ｘ，ｙ）、刺激値（Ｙ）を測定した。評価結果を表４に示す。
また、黒表示での視認性を評価した。評価結果を表４に示す。【０１１１】
実施例２〜２２及び比較例１〜６
実施例１において、表４に示す液状組成物を用い、赤色、緑色及び青色のストライプ状画素パターンを形成してカラーフィルタを作製したこと以外は、実施例１と同様にして各カラーフィルタについて評価した。なお、色度特性及び視認性の評価において、実施例２〜８及び比較例１〜２では実施例１と同様の図１の発光スペクトルを示す白色ＬＥＤを用い、実施例９〜１５及び比較例３〜４では図２の発光スペクトルを示す白色ＬＥＤを用い、実施例１６〜２２及び比較例５〜６では青色ＬＥＤと橙色発光蛍光体と緑色発光蛍光体を組み合わせて混色により白色光を生成する白色ＬＥＤを用いた。評価結果を表４に示す。【０１１２】
【表４】
2011105227.tif 000007
【図１】
2011105227.tif 000010
【図２】
2011105227.tif 000011
【国際調査報告】
2011105227.tif 000012
2011105227.tif 000013
2011105227.tif 000014
2011105227.tif 000015